(57)【要約】【課題】厚み感、柔らかさ及び紙力の全てを好適に確保した家庭用薄葉紙を提供する。【解決手段】製造ラインにて搬送されながら製造されてなるティシューペーパー１である。一プライ当たりの坪量が１０〜１５ｇ／ｍ2であり、複数プライにより構成されてなる。ＪＩＳ  Ｌ１０９６  Ｅ法に準じたハンドルオメータ法による当該ティシューペーパー１のソフトネス［Ｎ］を、当該ティシューペーパー１の厚さ［μｍ］で除算した値［（Ｎ／μｍ）×１０-5］が、２．４５〜４．４１、好ましくは、２．７４〜４．１２であるとともに、ＪＩＳ  Ｐ８１１３に準じた乾燥状態における当該ティシューペーパー１の製造時においての搬送方向に直交する方向の乾燥引張強度［Ｎ／２５ｍｍ］が、１．３〜５、好ましくは、１．５〜３である。【選択図】図１
2005171398.tif 000002
【特許請求の範囲】
【請求項１】
製造ラインにて搬送されながら製造されてなる家庭用薄葉紙であって、
一プライ当たりの坪量が１０〜１５ｇ／ｍ2であり、複数プライにより構成されてなり、
ＪＩＳ  Ｌ１０９６  Ｅ法に準じたハンドルオメータ法による当該家庭用薄葉紙のソフトネス［Ｎ］を、当該家庭用薄葉紙の厚さ［μｍ］で除算した値［（Ｎ／μｍ）×１０-5］が、２．４５〜４．４１であるとともに、ＪＩＳ  Ｐ８１１３に準じた乾燥状態における当該家庭用薄葉紙の製造時においての搬送方向に直交する方向の乾燥引張強度［Ｎ／２５ｍｍ］が、１．３〜５であることを特徴とする家庭用薄葉紙。
【請求項２】
略水平に支持された当該家庭用薄葉紙に対して１０ｍｍの高さから滴下された０．１ｍｌの蒸留水を吸水するのに必要な吸水時間が、２秒未満であることを特徴とする請求項１に記載の家庭用薄葉紙。
【請求項３】
湿潤状態における当該家庭用薄葉紙の製造時においての搬送方向に直交する方向の湿潤引張強度［Ｎ／２５ｍｍ］が、０．４以上であることを特徴とする請求項１又は２に記載の家庭用薄葉紙。
【請求項４】
紙料に対し、当該家庭用薄葉紙の乾燥重量を基準にして０．０１〜２．５％の割合で湿潤紙力増強剤が添加されて製造されたものであることを特徴とする請求項１〜３の何れか一項に記載の家庭用薄葉紙。
【請求項５】
紙料に対し、当該家庭用薄葉紙の乾燥重量を基準にして０．０１〜１％の割合で柔軟剤が添加されて製造されたものであることを特徴とする請求項１〜４の何れか一項に記載の家庭用薄葉紙。
【請求項６】
紙料に対し、当該家庭用薄葉紙の乾燥重量を基準にして０．０１〜１．５％の割合でエーテル化度が０．３〜０．９のカルボキシメチルセルロース（ＣＭＣ）又はその塩が添加されて製造されたものであることを特徴とする請求項１〜５の何れか一項に記載の家庭用薄葉紙。
【請求項７】
３プライにより構成されてなることを特徴とする請求項１〜６の何れか一項に記載の家庭用薄葉紙。
【発明の詳細な説明】
【技術分野】
【０００１】
本発明は、ティシューペーパー等の家庭用薄葉紙に関する。
【背景技術】
【０００２】
従来より、家庭用薄葉紙としてティシューペーパーが知られている。
ティシューペーパーは、肌に触れるものであることから、消費者から柔らかさに優れるものが要求されている。そこで、柔らかさを向上させるために、当該ティシューペーパーの製造ラインにて柔軟剤等の所定の薬液が添加されて製造されたものがある（例えば、特許文献１参照）。
【０００３】
また、ティシューペーパーは、消費者から柔らかさに加えて厚み感に優れるものも要求されている。
【特許文献１】特開平１１−３１３７８７号公報
【発明の開示】
【発明が解決しようとする課題】
【０００４】
しかしながら、ティシューペーパーの厚み感の向上を図る上でプライ数を増加させると、ティシューペーパーが硬くなってしまい、製品としての価値が低下してしまう。そこで、柔らかさを向上させるために薬液を使用すると、ティシューペーパーの紙力が低下して、使用の際に紙の千切れや破れ等が生じてしまうといった問題がある。即ち、ティシューペーパー等の家庭用薄葉紙の厚み感、柔らかさ及び紙力の全てを好適に確保することが困難となっている。
【０００５】
本発明の課題は、厚み感、柔らかさ及び紙力の全てを好適に確保した家庭用薄葉紙を提供することである。
【課題を解決するための手段】
【０００６】
請求項１に記載の発明は、製造ラインにて搬送されながら製造されてなる家庭用薄葉紙であって、
一プライ当たりの坪量が１０〜１５ｇ／ｍ2であり、複数プライにより構成されてなり、
ＪＩＳ  Ｌ１０９６  Ｅ法に準じたハンドルオメータ法による当該家庭用薄葉紙のソフトネス［Ｎ］を、当該家庭用薄葉紙の厚さ［μｍ］で除算した値［（Ｎ／μｍ）×１０-5］が、２．４５〜４．４１であるとともに、ＪＩＳ  Ｐ８１１３に準じた乾燥状態における当該家庭用薄葉紙の製造時においての搬送方向に直交する方向の乾燥引張強度［Ｎ／２５ｍｍ］が、１．３〜５であることを特徴としている。
【０００７】
ここで、家庭用薄葉紙の厚さの測定は、例えば、ダイヤルシックネスゲージ「ＰＥＡＣＯＣＫ  Ｇ型」（尾崎製作所製）を用いて行うものとする。
【０００８】
請求項１に記載の発明によれば、一プライ当たりの坪量が１０〜１５ｇ／ｍ2であり、複数プライにより構成されてなり、ＪＩＳ  Ｌ１０９６  Ｅ法に準じたハンドルオメータ法による当該家庭用薄葉紙のソフトネス［Ｎ］を、当該家庭用薄葉紙の厚さ［μｍ］で除算した値［（Ｎ／μｍ）×１０-5］が、２．４５〜４．４１であるとともに、ＪＩＳ  Ｐ８１１３に準じた乾燥状態における当該家庭用薄葉紙の製造時においての搬送方向に直交する方向の乾燥引張強度［Ｎ／２５ｍｍ］が、１．３〜５であるので、家庭用薄葉紙は、厚み感、柔らかさ及び紙力の全てを好適に確保していると言える。即ち、上記の範囲において、家庭用薄葉紙のプライ数を増加させてその厚さが厚くなることで当該家庭用薄葉紙の厚み感が向上したと言うことができ、且つ、家庭用薄葉紙のソフトネスが小さくなることでその柔らかさが向上したと言うことができるとともに、乾燥状態における紙力が適正に調整されたと言うことができる。従って、家庭用薄葉紙の厚さを厚くしても柔らかさ及び紙力を好適に確保した家庭用薄葉紙を提供することができる。
【０００９】
請求項２に記載の発明は、請求項１に記載の家庭用薄葉紙において、
略水平に支持された当該家庭用薄葉紙に対して１０ｍｍの高さから滴下された０．１ｍｌの蒸留水を吸水するのに必要な吸水時間が、２秒未満であることを特徴としている。
【００１０】
請求項２に記載の発明によれば、請求項１に記載の発明と同様の効果が得られるのは無論のこと、特に、吸水時間が２秒未満であるので、吸水性能を向上させた家庭用薄葉紙を提供することができる。
【００１１】
請求項３に記載の発明は、請求項１又は２に記載の家庭用薄葉紙において、
湿潤状態における当該家庭用薄葉紙の製造時においての搬送方向に直交する方向の湿潤引張強度［Ｎ／２５ｍｍ］が、０．４以上であることを特徴としている。
【００１２】
ここで、湿潤引張強度の測定は、乾燥引張強度の測定におけるＪＩＳ  Ｐ８１１３に準じた方法に従って、家庭用薄葉紙を例えば筆等の所定の水分付与手段を用いて濡らした状態で行うものとする。
【００１３】
請求項３に記載の発明によれば、請求項１又は２に記載の発明と同様の効果が得られるのは無論のこと、特に、湿潤引張強度［Ｎ／２５ｍｍ］が、０．４以上であるので、湿潤状態における紙力を向上させた家庭用薄葉紙を提供することができる。
【００１４】
請求項４に記載の発明は、請求項１〜３の何れか一項に記載の家庭用薄葉紙において、
紙料に対し、当該家庭用薄葉紙の乾燥重量を基準にして０．０１〜２．５％の割合で湿潤紙力増強剤が添加されて製造されたものであることを特徴としている。
【００１５】
請求項４に記載の発明によれば、請求項１〜３に記載の発明と同様の効果が得られるのは無論のこと、特に、紙料に対し、当該家庭用薄葉紙の乾燥重量を基準にして０．０１〜２．５％の割合で湿潤紙力増強剤が添加されて製造されているので、家庭用薄葉紙の湿潤状態における紙力を適正な値に調整することができ、使用の際の千切れや破れ等が生じるのを抑制することができる。
【００１６】
請求項５に記載の発明は、請求項１〜４の何れか一項に記載の家庭用薄葉紙において、
紙料に対し、当該家庭用薄葉紙の乾燥重量を基準にして０．０１〜１％の割合で柔軟剤が添加されて製造されたものであることを特徴としている。
【００１７】
請求項５に記載の発明によれば、請求項１〜４に記載の発明と同様の効果が得られるのは無論のこと、特に、紙料に対し、当該家庭用薄葉紙の乾燥重量を基準にして０．０１〜１％の割合で柔軟剤が添加されて製造されているので、家庭用薄葉紙の柔らかさを適正な値に調整することができ、肌触りの良い家庭用薄葉紙を提供することができる。
【００１８】
請求項６に記載の発明は、請求項１〜５の何れか一項に記載の家庭用薄葉紙において、
紙料に対し、当該家庭用薄葉紙の乾燥重量を基準にして０．０１〜１．５％の割合でエーテル化度が０．３〜０．９のカルボキシメチルセルロース（ＣＭＣ）又はその塩が添加されて製造されたものであることを特徴としている。
【００１９】
請求項６に記載の発明によれば、請求項１〜５に記載の発明と同様の効果が得られるのは無論のこと、特に、紙料に対し、当該家庭用薄葉紙の乾燥重量を基準にして０．０１〜１．５％の割合でエーテル化度が０．３〜０．９のＣＭＣ又はその塩が添加されて製造されているので、家庭用薄葉紙の柔らかさ及び紙力の向上を適正に図ることができ、当該家庭用薄葉紙の商品価値を高めることができる。
【００２０】
請求項７に記載の発明は、請求項１〜６の何れか一項に記載の家庭用薄葉紙であって、３プライにより構成されてなることを特徴としている。
【００２１】
請求項７に記載の発明によれば、請求項１〜６に記載の発明と同様の効果が得られるのは無論のこと、特に、３プライにより構成されているので、家庭用薄葉紙の厚さを厚くして厚み感の確保を適正に行うことができる。
【発明の効果】
【００２２】
請求項１に記載の発明によれば、家庭用薄葉紙のプライ数を増加させてその厚さが厚くなることで当該家庭用薄葉紙の厚み感が向上したと言うことができ、且つ、家庭用薄葉紙のソフトネスが小さくなることでその柔らかさが向上したと言うことができるとともに、乾燥状態における紙力が適正に調整されたと言うことができる。従って、家庭用薄葉紙の厚さを厚くしても柔らかさ及び紙力を好適に確保した家庭用薄葉紙を提供することができる。  
【００２３】
請求項２に記載の発明によれば、吸水性能を向上させた家庭用薄葉紙を提供することができる。
【００２４】
請求項３に記載の発明によれば、湿潤状態における紙力を向上させた家庭用薄葉紙を提供することができる。
【００２５】
請求項４に記載の発明によれば、家庭用薄葉紙の湿潤状態における紙力を適正な値に調整することができ、使用の際の千切れや破れ等が生じるのを抑制することができる。
【００２６】
請求項５に記載の発明によれば、家庭用薄葉紙の柔らかさを適正な値に調整することができ、肌触りの良い家庭用薄葉紙を提供することができる。
【００２７】
請求項６に記載の発明によれば、家庭用薄葉紙の柔らかさ及び紙力の向上を適正に図ることができ、当該家庭用薄葉紙の商品価値を高めることができる。
【００２８】
請求項７に記載の発明によれば、家庭用薄葉紙の厚さを厚くして厚み感の確保を適正に行うことができる。
【発明を実施するための最良の形態】
【００２９】
以下に、本発明の実施の形態について詳細に説明する。
本実施の形態の家庭用薄葉紙は、例えば、ティシューペーパー、トイレットペーパー、キッチンペーパー、クレープ紙等に適用可能なものである。
【００３０】
家庭用薄葉紙は、例えば、周知の湿式方法により製造されるものである。即ち、この製造方法（製造ライン）にあっては、原料から繊維（パルプ）の懸濁液である紙料を調整する紙料調整工程と、紙料から繊維を抄いて繊維ウェブとしたものを搬送しながら乾燥する抄紙工程とを行うことで、家庭用薄葉紙を製造する。
そして、本発明の家庭用薄葉紙にあっては、紙料調整工程において繊維（紙料）に対して、所定量の湿潤紙力増強剤、柔軟剤、ＣＭＣ若しくはその塩が添加されて製造されるようになっている。
【００３１】
湿潤紙力増強剤の添加量は、当該家庭用薄葉紙の乾燥重量を基準にして０．０１〜２．５％の割合となることが好ましい。下限を０．０１％と規定したのは、０．０１％を下回ると家庭用薄葉紙の紙力（引張強度）、特に、湿潤状態における紙力の向上が困難となるからである。上限を２．５％と規定したのは、２．５％を上回ると家庭用薄葉紙が硬くなりすぎて、商品価値が低下してしまうためである。
【００３２】
湿潤紙力増強剤としては、例えば、尿素ホルムアルデヒド樹脂、メラミンホルムアルデヒド樹脂、ポリアミドポリアミンエピクロルヒドリン樹脂等が挙げられるが、ティシューペーパーの場合には、人体に対する影響を考慮してホルムアルデヒド樹脂を避け、ポリアミドポリアミンエピクロルヒドリン樹脂が好ましい。
【００３３】
柔軟剤の添加量は、当該家庭用薄葉紙の乾燥重量を基準にして０．０１〜１％の割合となることが好ましい。下限を０．０１％と規定したのは、０．０１％を下回ると柔らかさの向上が困難となるからである。上限を１％と規定したのは、１％を上回ると家庭用薄葉紙が柔らかくなりすぎるとともに、家庭用薄葉紙の吸水性能を低下させてしまい、商品価値が低下してしまうためである。
【００３４】
ここで、柔軟剤としては、例えば、脂肪酸エステル系柔軟剤、非陽イオン系界面活性剤、ポリリン酸塩、ポリシロキサン、第４級アンモニウム塩型カチオン活性剤、ウレタンアルコール若しくはその塩若しくはカチオン化物等が挙げられ、この中でも、カチオン系柔軟剤が好ましい。
【００３５】
ＣＭＣ（カルボキシメチルセルロース）若しくはその塩は、エーテル化度が０．３〜０．９であるものであることが好ましい。下限を０．３と規定したのは、０．３を下回ると、水解性の観点からは好ましいが、湿潤紙力増強剤のバインダーとしての結合力が低下してしまい、家庭用薄葉紙の紙力の向上を適正に図ることができないためである。上限を０．９と規定したのは、０．９を上回ると、家庭用薄葉紙の紙力の向上の観点からは好ましいが、家庭用薄葉紙の水解性が低下してしまうためである。
また、ＣＭＣ若しくはその塩の添加量は、当該家庭用薄葉紙の乾燥重量を基準にして０．０１〜１．５％の割合となることが好ましい。下限を０．０１％と規定したのは、０．０１％を下回ると、湿潤紙力増強剤のバインダーとしての結合力及び家庭用薄葉紙の水解性の向上を好適に確保することができず、紙力及び柔らかさの向上を適正に図ることができないためである。上限を１．５％と規定したのは、１．５％を上回ると、湿潤紙力増強剤のバインダーとしての結合力が大きくなりすぎて家庭用薄葉紙が硬くなりすぎるためである。
【００３６】
ＣＭＣ塩としては、例えば、カルボキシメチルセルロースナトリウム、カルボキシメチルセルロースカルシウム、カルボキシメチルセルロース亜鉛等が挙げられる。
【００３７】
なお、湿潤紙力増強剤、柔軟剤及びＣＭＣ若しくはその塩の添加は、固体である繊維そのものに対して行っても良いし、所定の処理により例えば水等に繊維が懸濁された権濁液に対して行っても良いが、繊維に湿潤紙力増強剤、柔軟剤及びＣＭＣ若しくはその塩を満遍なく分散させる上では、繊維の懸濁液に対して行う方が好ましい。
【００３８】
また、本発明に係る家庭用薄葉紙にあっては、一プライ当たりの坪量が１０〜１５ｇ／ｍ2であり、複数プライ、好ましくは３プライにより構成されてなることが好ましい。下限を１０ｇ／ｍ2と規定したのは、１０ｇ／ｍ2を下回ると、家庭用薄葉紙の柔らかさの向上の観点からは好ましいが家庭用薄葉紙の紙力を好適に確保することができないためである。また、上限を１５ｇ／ｍ2と規定したのは、１５ｇ／ｍ2を上回ると、家庭用薄葉紙が硬くなりすぎて、家庭用薄葉紙の肌触りが悪化するためである。
【００３９】
上記構成の家庭用薄葉紙にあっては、ＪＩＳ  Ｌ１０９６  Ｅ法に準じたハンドルオメータ法による当該家庭用薄葉紙のソフトネス［Ｎ］を、当該家庭用薄葉紙の厚さ［μｍ］で除算した値［（Ｎ／μｍ）×１０-5］が、２．４５〜４．４１、好ましくは、２．７４〜４．１２となっているとともに、ＪＩＳ  Ｐ８１１３に準じた乾燥状態における当該家庭用薄葉紙の製造時においての搬送方向に直交する方向、即ち、横方向の乾燥引張強度［Ｎ／２５ｍｍ］が、１．３〜５、好ましくは、１．５〜３となっている。
即ち、上記の範囲において、家庭用薄葉紙のプライ数を増加させてその厚さを厚くすることで当該家庭用薄葉紙の厚み感を向上させることができ、且つ、家庭用薄葉紙のソフトネス［Ｎ］が小さくなるとともに家庭用薄葉紙の乾燥引張強度（横）［Ｎ／２５ｍｍ］が適正な値に調整されるように、例えば湿潤紙力増強剤や柔軟剤やＣＭＣ若しくはその塩等の添加量が適正に調整された所定の条件で製造されることにより、家庭用薄葉紙の柔らかさを向上させるとともに家庭用薄葉紙の乾燥状態における紙力を好適に確保することができる。
【００４０】
なお、上記式において、ソフトネス／厚さ［（Ｎ／μｍ）×１０-5］の下限を２．４５と規定したのは、２．４５を下回ると家庭用薄葉紙の紙力が十分ではなく、商品価値が低くなるためである。また、ソフトネス／厚さ［（Ｎ／μｍ）×１０-5］の上限を４．４１と規定したのは、４．４１を上回ると、家庭用薄葉紙の厚み感の確保が十分でなくなったり、家庭用薄葉紙の柔らかさの確保が十分でなくなるためである。
また、乾燥引張強度［Ｎ／２５ｍｍ］の下限を１．３と規定したのは、１．３を下回ると、家庭用薄葉紙の柔らかさの確保の観点からは好ましいが、当該家庭用薄葉紙の乾燥状態における紙力が十分でなく、商品価値が低くなるためである。また、乾燥引張強度［Ｎ／２５ｍｍ］の上限を５と規定したのは、５を上回ると、家庭用薄葉紙が硬くなりすぎてしまい、肌触りが悪くなってしまうからである。
【００４１】
ここで、家庭用薄葉紙の厚さの測定方法としては、例えば、ダイヤルシックネスゲージ「ＰＥＡＣＯＣＫ  Ｇ型」（尾崎製作所製）を用いる方法が挙げられる。具体的には、先ず、プランジャーと測定台の間にゴミ、チリ等がないことを確認してプランジャーを測定台の上におろし、ゲージのメモリを移動させてゼロ点調整をする。続けて、プランジャーを上げ、試験台の上に測定試料を載置した後、プランジャーをゆっくりと下ろしていき、プランジャーを測定試料の上に載せた状態として、そのときのゲージの値を読み取る。
【００４２】
さらに、家庭用薄葉紙は、湿潤状態における当該家庭用薄葉紙の製造時においての搬送方向に直交する方向、即ち、横方向の湿潤引張強度［Ｎ／２５ｍｍ］が、０．４以上であり、０．４５以上であることが好ましい。
ここで、下限を０．４と規定したのは、０．４を下回ると、家庭用薄葉紙の柔らかさの確保の観点からは好ましいが、当該家庭用薄葉紙の湿潤状態における紙力が十分でなく、商品価値が低くなるためである。
即ち、家庭用薄葉紙の製造の際に、当該家庭用薄葉紙が十分な柔らかさ及び厚み感を確保するように、例えば湿潤紙力増強剤、柔軟剤、ＣＭＣ若しくはその塩等の添加量を適正に調整することで、家庭用薄葉紙の湿潤状態における紙力を適正な値に調整することができる。
【００４３】
なお、湿潤引張強度の測定は、乾燥引張強度の測定におけるＪＩＳ  Ｐ８１１３に準じた方法に従って、家庭用薄葉紙を例えば筆等の所定の水分付与手段を用いて濡らした状態で行うものとする。
【００４４】
さらに、家庭用薄葉紙は、略水平に支持された状態で、その表面に対して１０ｍｍの高さから滴下された０．１ｍｌの蒸留水を吸水するのに必要な吸水時間が、２秒未満、好ましくは、０．８秒以下とされるようになっている。即ち、家庭用薄葉紙の製造の際に、例えば湿潤紙力増強剤、柔軟剤、ＣＭＣ若しくはその塩等の添加量を適正に調整することにより、当該家庭用薄葉紙が厚み感、柔らかさ及び紙力を好適に確保した上で家庭用薄葉紙の吸水性能を向上させることもできる。
【００４５】
ここで、吸水性の試験方法にあっては、先ず、測定試料となる家庭用薄葉紙を、中央部に直径４０ｍｍ以上の穴が形成された所定の支持台に載置する。そして、ピペットを用いて所定量の蒸留水を採取し、支持台に載置された測定試料の表面に対して１０ｍｍの高さから、その測定試料に対して蒸留水を０．１ｍｌ滴下する。そして、水滴が測定試料に接触してから水が完全に吸収されて紙表面の反射が消えたことを目視にて確認できるまでの時間を計測するものとする。
【実施例】
【００４６】
以下、本発明の実施例及び比較例について説明する。なお、以下の実施例及び比較例にあっては、家庭用薄葉紙としてティシューペーパーを用いた。
［実施例１〜５、比較例１〜３］
（ティシューペーパーの組成等）
＜実施例１＞
薄葉紙１枚の坪量[ｇ／ｍ2]：１４．２ｇ、プライ数：３、厚さ[μｍ]：２９１、ＣＭＣ含有量：０．２重量％、柔軟剤含有量：０．３重量％、湿潤紙力増強剤含有量：０．８重量％
＜実施例２＞
薄葉紙１枚の坪量[ｇ／ｍ2]：１４．５ｇ、プライ数：３、厚さ[μｍ]：２７７、ＣＭＣ含有量：０．２重量％、柔軟剤含有量：０．３重量％、湿潤紙力増強剤含有量：１重量％
＜実施例３＞
薄葉紙１枚の坪量[ｇ／ｍ2]：１４．７ｇ、プライ数：３、厚さ[μｍ]：２８０、ＣＭＣ含有量：０．２重量％、柔軟剤含有量：０．３重量％、湿潤紙力増強剤含有量：２重量％
＜実施例４＞
薄葉紙１枚の坪量[ｇ／ｍ2]：１４．５ｇ、プライ数：３、厚さ[μｍ]：２８８、ＣＭＣ含有量：０．２重量％、柔軟剤含有量：０．３重量％、湿潤紙力増強剤含有量：２重量％
＜実施例５＞
薄葉紙１枚の坪量[ｇ／ｍ2]：１４．４ｇ、プライ数：３、厚さ[μｍ]：２８８、柔軟剤含有量：０．１３重量％、湿潤紙力増強剤含有量：２重量％
＜比較例１＞
薄葉紙１枚の坪量[ｇ／ｍ2]：１２．１ｇ、プライ数：２、厚さ[μｍ]：１３６、柔軟剤含有量：０．２５重量％、湿潤紙力増強剤含有量：０．６重量％
＜比較例２＞
薄葉紙１枚の坪量[ｇ／ｍ2]：１５．２ｇ、プライ数：２、厚さ[μｍ]：１７６
＜比較例３＞
薄葉紙１枚の坪量[ｇ／ｍ2]：１５．１ｇ、プライ数：３、厚さ[μｍ]：２５８
なお、上記において、坪量の測定は、ＪＩＳ  Ｐ８１２４に準じた方法に従って行った。また、厚さの測定は、ダイヤルシックネスゲージ「ＰＥＡＣＯＣＫ  Ｇ型」（尾崎製作所製）を用いて行った。
さらに、ＣＭＣ、柔軟剤及び湿潤紙力増強剤の割合は、乾燥重量としてのティシューペーパー１ｔに対して添加された量［ｋｇ］を重量％に換算して示したものである。また、ＣＭＣは、エーテル化度が０．７であり、柔軟剤として第４級アンモニウム塩型カチオン活性剤を用い、湿潤紙力増強剤としてポリアミドポリアミンエピクロルヒドリン樹脂を用いた。
【００４７】
（引張強度の測定）
乾燥状態におけるティシューペーパーの縦（長手方向）及び横（短手方向）の引張強度値[Ｎ／２５ｍｍ]を、ＪＩＳ  Ｐ８１１３に準じた方法に従って測定した。
また、伸びとは、破断伸びのことであり、引張強度の測定試験においてのティシューペーパーが破断するまでのティシューペーパーの伸び率のことである。
さらに、湿潤状態として筆により濡らした状態におけるティシューペーパーの縦及び横の引張強度値[Ｎ／２５ｍｍ]を、乾燥引張強度の測定におけるＪＩＳ  Ｐ８１１３に準じた方法に従って測定した。
【００４８】
（吸水度の測定）
吸水度の測定は、上記の吸水性の試験方法を適用して行った。
（ソフトネスの測定）
各ティシューペーパーのソフトネス[Ｎ]を、ＪＩＳ  Ｌ１０９６  Ｅ法に準じたハンドルオメータ法に基づいて測定した。
【００４９】
（ＭＭＤ値の測定）
先ず、図１に示すように、摩擦子２は、直径０．５ｍｍのピアノ線Ｐを１０本隣接させてなり、長さ及び幅がともに５ｍｍとなるように形成された測定試料に対する接触面を有している。接触面には、先端が１０本のピアノ線Ｐ（曲率半径０．２５ｍｍ）で形成された単位膨出部が形成されている。そして、摩擦子２の接触面を所定方向（図１における右斜め下方向）に２０ｇ／ｃｍの張力が付与された測定試料の表面に対して５０ｇの接触圧で接触させながら、張力が付与された方向と略同じ方向に速度０．１ｃｍ／ｓで２ｃｍ移動させた。このときの、摩擦係数を、摩擦感テスター  ＫＥＳ−ＳＥ（カトーテック株式会社製）を用いて測定し、その摩擦係数を摩擦距離（移動距離＝２ｃｍ）で除した値をＭＭＤ値とした。
なお、図１にあっては、図１（ｂ）に図１（ａ）における一点鎖線で囲まれた部分の拡大図を示すものとする。
（柔らかさ及びしっかり感の測定）
各ティシューペーパーの柔らかさ及びしっかり感の官能評価を、試験者１０名にて行った。ここで、◎は「非常に良い」を示し、○は「良い」を示し、△は「どちらとも言えない」を示し、×は「悪い」を示すものとする。
【００５０】
各試験の測定結果を表１に示す。
【表１】
2005171398.tif 000003
【００５１】
［評価］
（プライ数の影響）
２プライのティシューペーパーの場合（比較例２）、当該ティシューペーパーの厚さが小さく、しっかり感（厚み感）の確保を適正に行うことができなかったが、３プライとすることで、２プライのものに対してしっかり感を向上させることができた。しかしながら、３プライとするとティシューペーパーが硬くなってしまい、柔らかさ及び紙力の確保を適正なものとすることができなかった。
そこで、３プライのティシューペーパーに対する柔軟剤、湿潤紙力増強剤、ＣＭＣ等の添加を検討する。
【００５２】
（柔軟剤の影響）
柔軟剤を添加しない場合（比較例２及び３）、ティシューペーパーの柔らかさの確保を適正に図ることができなかったが、柔軟剤を添加することで（実施例１〜５）、しっかり感を確保しつつ、柔らかさを向上させることができた。また、柔軟剤の添加量を増加させることでソフトネスの値を小さくすることができた。
【００５３】
（湿潤紙力増強剤の影響）
湿潤紙力増強剤を添加しない場合（比較例２及び３）、ティシューペーパーの紙力の確保を適正に図ることができなかったが、湿潤紙力増強剤の添加量を増加させていくに従って（実施例１〜３）、湿潤引張強度及び乾燥引張強度の値を大きく、即ち、家庭用薄葉紙の紙力を向上させることができた。
【００５４】
（ＣＭＣの影響）
ＣＭＣを添加しないものに対して（実施例５）、ＣＭＣを添加したものは（実施例４）、ティシューペーパーの乾燥引張強度（横）及び湿潤引張強度（横）の値を大きく、且つ、当該ティシューペーパーの柔らかさを向上させることができた。
【００５５】
（総合評価）
湿潤紙力増強剤、柔軟剤及びＣＭＣを添加しないものに対して（比較例３）、これらを添加したものは（実施例１〜４）、ソフトネスの値を小さく、且つ、乾燥引張強度（横）を大きくして、柔らかさ及びしっかり感の双方の確保を適正に行うことができた。さらに、湿潤紙力増強剤及び柔軟剤のみを添加したものは（実施例５）、柔らかさの確保を好適に行うことができず、実施例１〜４のようにＣＭＣの添加によって柔らかさを向上させることができた。
さらに、湿潤紙力増強剤、柔軟剤及びＣＭＣを添加することで（実施例１〜４）、吸水時間を０．８秒以下とすることができ、ティシューペーパーの吸水性能を向上させることができた。
【００５６】
以上のように、本実施の形態の家庭用薄葉紙によれば、一プライ当たりの坪量が１０〜１５ｇ／ｍ2であり、複数プライにより構成して、湿潤紙力増強剤、柔軟剤及びＣＭＣ若しくはその塩の添加量が適正な値に調整されて家庭用薄葉紙の製造が行われることにより、ＪＩＳ  Ｌ１０９６  Ｅ法に準じたハンドルオメータ法による当該家庭用薄葉紙のソフトネス［Ｎ］を、当該家庭用薄葉紙の厚さ［μｍ］で除算した値［（Ｎ／μｍ）×１０-5］が、２．４５〜４．４１であるとともに、ＪＩＳ  Ｐ８１１３に準じた乾燥状態における当該家庭用薄葉紙の製造時においての搬送方向に直交する方向の乾燥引張強度［Ｎ／２５ｍｍ］が、１．３〜５であることを満たす、家庭用薄葉紙を提供することができる。
即ち、家庭用薄葉紙の厚さを適正な値として、上記の範囲を満たすように、湿潤紙力増強剤の添加量が調整されることで、家庭用薄葉紙の紙力を適正な値とすることができ、使用の際の千切れや破れ等が生じるのを抑制することができるとともに、柔軟剤の添加量が調整されることで、家庭用薄葉紙の柔らかさを適正な値とすることができ、肌触りの良い家庭用薄葉紙を提供することができる。このとき、ＣＭＣ又はその塩の添加量が調整されることで、家庭用薄葉紙の柔らかさ及び紙力の向上を適正に図ることができる。従って、厚み感を確保した上で、紙力及び柔らかさを好適に確保した家庭用薄葉紙を提供することができる。
また、紙力及び柔らかさの好適な確保に加えて、吸水性能を向上させることができるので、家庭用薄葉紙の商品価値をさらに高めることができる。
【００５７】
なお、本発明は、上記実施の形態に限定されることなく、本発明の趣旨を逸脱しない範囲において、種々の改良並びに設計の変更を行っても良い。
【図面の簡単な説明】
【００５８】
【図１】本発明を適用した一実施の形態として例示するティシューペーパーのＭＭＤ値の測定を説明するための図である。
【符号の説明】
【００５９】
１    ティシューペーパー（家庭用薄葉紙）
【図１】
2005171398.tif 000004